(57)【特許請求の範囲】
【請求項１】
消石灰１００重量部に対して、珪砂３０〜７０重量部、合成樹脂エマルジョンまたはパウダー樹脂３〜１０重量部、すさ０．５〜６重量部、クレイ成分０．５〜５重量部、分散剤０．５〜５重量部、セルロース系増粘剤０．２〜３重量部、消泡剤０．１〜２重量部含有するとともに、体質顔料として大理石パウダーを３〜７重量部含有することを特徴とする磨き漆喰風壁材組成物。
【発明の詳細な説明】
【０００１】
【発明の属する技術分野】
この発明は、建築物の内壁や外壁等に適用できる磨き漆喰風の壁面を現出させることが可能な磨き漆喰風壁材組成物に関するものである。
【０００２】
【従来の技術】
従来、建築物の内壁や外壁を仕上げるために種々の施工方法が実施されており、近年、昔ながらの漆喰によって建築物の内壁や外壁を仕上げる方法が見直されてきている。すなわち、天然素材を使用しているので健康に害を及ぼしにくいこと、リサイクルが簡単であること、質感に優れていること等がその利点として挙げられている。
【０００３】
上記仕上げ方法は、先ず壁土を主原料としたものを下地として塗り込め、凹凸のないようにならして土壁とする。次いで砂漆喰（漆喰下塗、例えば２層）および漆喰上塗（２〜３層）を順次施すのである。その配合例を下記に示す。
１）荒壁土、目潰し、斑直し土、大直し土−壁土に藁すさ、もみすさ、マニラ（麻）すさ等を練り込んで適量の水で充分練り返したもの。
２）砂漆喰（漆喰下塗）−１例を挙げると消石灰２０ｋｇに対して角又１．４ｋｇ、マニラすさ１．４ｋｇ、川砂０．６７立法メートルを混合して練り合わせたもの。
３）漆喰上塗−１例を挙げると消石灰２０ｋｇに対して角又１．４ｋｇ、マニラすさ１ｋｇを混合して練り合わせたもの。
【０００４】
しかしながら上記漆喰においては、乾燥その他の条件で収縮が起きると、漆喰上塗部分が細かくひび割れがしたり、また脆くて剥れ易くなってしまうという欠点があった。また、下地材が壁土からなるものであるため施工に手間がかかり、厚さもかなりのものになるため、その改善が図られている。すなわち、ラスボード等の基板に石膏プラスターからなる下地層を形成し、その上に砂漆喰（漆喰下塗、例えば１層）および漆喰上塗（２層）を順次施すのである。
【０００５】
【考案が解決しようとする課題】
ところが、上記の場合においても、従来の漆喰の有する欠点そのものは何も解決されていない。すなわち、チキソトロピー性が低いためにベタベタして作業性が悪く、またその乾燥に時間がかかるために施工に手間がかかってしまうという欠点があった。しかも、ちょっとした負荷や衝撃等で簡単にひび割れたり剥れたりしてしまうという問題点があった。
【０００６】
さらに、漆喰上塗層を磨いて艶出しをしたものも知られているが、このような磨き漆喰土壁は手作業で磨くため、品質の良い磨き漆喰を得るには熟練を要するばかりか、その作業に多大の手間がかかるという問題があった。また近時そのような熟練技能者が減ってしまい、後継者の養成もままならないというのが実情である。
【０００７】
この発明は、従来例の上記欠点を解消するため鋭意研究を重ねた結果、磨き漆喰風の壁面を現出させることが可能な磨き漆喰風壁材組成物が得られたものであり、従来の磨き漆喰にほとんど遜色のない風合いで、しかも非常に強度等に優れ、かつひび割れ等の発生しにくい磨き漆喰風の壁材が得られる磨き漆喰風壁材組成物を提供しようとするものである。
【０００８】
【課題を解決するための手段】
すなわちこの発明の磨き漆喰風壁材組成物は、消石灰１００重量部に対して、珪砂３０〜７０重量部、合成樹脂エマルジョンまたはパウダー樹脂３〜１０重量部、すさ０．５〜６重量部、クレイ成分０．５〜５重量部、分散剤０．５〜５重量部、セルロース系増粘剤０．２〜３重量部、消泡剤０．１〜２重量部含有するとともに、体質顔料として大理石パウダーを３〜７重量部含有することを特徴とするものである。
【０００９】
この発明の磨き漆喰風壁材組成物は、顔料として体質顔料を添加することをも特徴とするものである。
【００１０】
この発明の磨き漆喰風壁材組成物は、コテ塗り作業性に優れ、コテ塗り作業のみで磨き漆喰風の壁面を得られるようにしたことをも特徴としている。
【００１１】
この発明は以上のように、磨き漆喰風の壁面を現出させることが可能な磨き漆喰風壁材組成物を見いだしたもので、従来の磨き漆喰にほとんど遜色のない風合いや質感、手触り等を備え、しかも非常に強度等に優れ、かつひび割れ等の発生しにくい磨き漆喰風の壁材が得られる磨き漆喰風壁材組成物を提供できるようになった。
【００１２】
またこの発明によれば、コテ塗り作業を行なうだけで熟練を要することなく磨き漆喰を得ることができ、非常に作業性がよいので効率よく仕上げることができて品質の良い、また色合いも自在に変化させることが可能な磨き漆喰風壁材組成物が提供できるようになった。
【００１３】
【発明の実施の形態】
以下この発明の磨き漆喰風壁材組成物を、図面に基いて詳細に説明すると、図１はこの発明の磨き漆喰風壁材組成物を用いた壁面構造の１例を示す断面図であり、図１において１は基体で、ラスボードや石膏プラスター、その他の建築用板材、コンクリート下地、モルタル下地等が用いられている。そして基体１の表面には、石材の粉状物あるいは粒状物をベースとして微細な空隙を有するように結着材を用いて層形成することにより、下地層２が形成されている。
【００１４】
上記石材の粉状物あるいは粒状物としては種々の種類の天然石を粉砕したものが使用でき、結着材を用いて下地層２を形成したときに、所定の吸水性を持つようになることが望ましい。石材の粉状物あるいは粒状物の大きさは特に限定するものではないが、作業性等からそのサイズ（長径）は約５ｍｍ以下のものが好ましい。
【００１５】
上記石材の粉状物あるいは粒状物を混和したセメントや樹脂モルタル等のモルタル系、合成樹脂エマルジョン等の結着剤としては、種々のものが使用できるが、種類の豊富さ、石材の粉状物あるいは粒状物とのなじみ易さ等から合成樹脂エマルジョンが好適である。この合成樹脂エマルジョンとしては、例えば酢酸ビニル樹脂、塩化ビニル樹脂、アクリル樹脂系等のエマルジョンが挙げられる。また、特に外装用として、対候性に優れたアクリル−シリコン樹脂エマルジョン、フッ素樹脂エマルジョン等が好適に使用できる。
【００１６】
これらの石材の粉状物あるいは粒状物を混和した合成樹脂エマルジョン等の結着剤は、コテ塗り用あるいは吹き付け用として所望の粘度に調整される。例えば上記の石材の粉状物あるいは粒状物の合計１００重量部に対して固形分４０〜６０重量％程度の合成樹脂エマルジョン５〜２５重量部、必要に応じて増粘剤、消泡剤等を加えて混合し、高粘度に調整することによって得ることができる。
【００１７】
上記下地層２上には、必要に応じてシーラが塗布される。このシーラは、下地層２の生地の多孔性による塗料の過度の吸収や、生地からの浸出物による塗膜の劣化などの悪影響が、上層の漆喰層に及ぶのを防ぐために用いる塗料である。このシーラとしては、アクリル系、ウレタン系あるいはエポキシ系樹脂をベースとした塗料が好適に使用される。
【００１８】
次に、上記下地層２の表面へ順次１層または多層に、本発明の磨き漆喰風壁材組成物を水等に溶解して所定の粘度に調合したものをコテ塗りする。この発明の磨き漆喰風壁材組成物は、消石灰１００重量部に対して、珪砂３０〜７０重量部、合成樹脂エマルジョンまたはパウダー樹脂３〜１０重量部、すさ０．５〜６重量部、クレイ成分０．５〜５重量部、分散剤０．５〜５重量部、セルロース系増粘剤０．２〜３重量部、消泡剤０．１〜２重量部含有するものである。
【００１９】
上記すさとしては、藁すさ、もみすさ、マニラ（麻）すさ、化学すさ（アクリルやポリエステル製）等が用いられるが、特にマニラ（麻）すさを使用することが望ましい。
【００２０】
またクレイ成分としては、カオリナイトやスメクタイト系のモンモリロナイト、その他の一般に粘土と呼ばれている材料等が挙げられるが、粘性やコテ塗りの際のチキソトロピー性を基準に選択することが望ましい。すなわち、コテ塗り材料として施工時の伸び（すべり）が良く、ベタベタしないことである。
【００２１】
同様のことはセルロース系増粘剤の場合にも当てはまる。すなわち、セルロース系増粘剤としてはメチルセルロース（ＭＣ）、メチルヒドロキシプロピルセルロース（ＭＨＰＣ）等が用いられ、その中でも粘性やコテ塗りの際のチキソトロピー性を基準に選択することが望ましい。すなわち、コテ塗り材料として施工時の伸び（すべり）が良く、ベタベタしないことである。
【００２２】
この発明において磨き漆喰風壁材組成物は、大理石パウダーやセラミックパウダー等の体質顔料を含有することが望ましい。着色顔料は磨き漆喰風壁材組成物の主成分となじみが悪く、高級感のある壁面を形成することができなかった。他方、例えば大理石パウダーのような体質顔料の場合には、磨き漆喰のような風合いや質感、手触り等を損なうことがなかった。特に大理石パウダーはアルカリ性であるため、強アルカリ性の消石灰とのなじみがよく、磨き漆喰のような美麗な表面状態が得られることが判明した。
【００２３】
上記磨き漆喰風壁材組成物は、コテ塗り作業性に優れ、コテ塗り作業のみで磨き漆喰風の壁面を得られるようになった。すなわち、上記磨き漆喰風壁材組成物を用いて下地層２の表面へコテ塗りした場合、磨き漆喰風コテ塗り層３はそのままで非常にすべすべした手触りを有し、しかもしっとりとして磨き漆喰のような風合いや質感を有する表面状態を備えていた。もちろん、テカテカした鏡面のような表面状態とはなっていなかった。
【００２４】
得た上記磨き漆喰風の壁面はそのままで、建築物の内壁や外壁、天井等に適用することができる。
【００２５】
【実施例】
（実施例１）消石灰１００重量部に対して、珪砂４０重量部、エチレン−酢ビ系共重合体樹脂からなる合成樹脂エマルジョン５重量部、マニラすさ２重量部、２５０メッシュのクレイ成分１．５重量部、分散剤２重量部、セルロース系増粘剤０．５重量部、消泡剤０．５重量部を添加し、また赤色系の大理石パウダーからなる体質顔料を３重量部添加した上、コテ塗りに適した所定の粘度になるよう水に溶解し、所定時間放置した。
【００２６】
そして得たコテ塗り材料を用いて下地層の上に凹凸ができないようにコテ塗りしたところ、そのままで非常にすべすべした手触りを有し、しかもしっとりとして磨き漆喰のような風合いや質感を有する表面状態を備えていた。また、上記体質顔料によって薄いピンク色を呈するものとなっていた。
（実施例２）消石灰１００重量部に対して、珪砂６０重量部、アクリル樹脂からなるパウダー樹脂８重量部、マニラすさ５重量部、３００メッシュのクレイ成分５重量部、分散剤４重量部、セルロース系増粘剤２．５重量部、消泡剤１．５重量部を添加し、また赤色系の大理石パウダーからなる体質顔料を７重量部添加した上、コテ塗りに適した所定の粘度になるよう水に溶解し、所定時間放置した。そして得たコテ塗り材料を用いて下地層の上に凹凸ができないようにコテ塗りしたところ、そのままで非常にすべすべした手触りを有し、しかもしっとりとして磨き漆喰のような風合いや質感を有する表面状態を備えていた。また、上記体質顔料によってピンク色を呈するものとなっていた。
【００２７】
【発明の効果】
この発明は以上のように、磨き漆喰風の壁面を現出させることが可能な磨き漆喰風壁材組成物を見いだしたもので、従来の磨き漆喰にほとんど遜色のない風合いや質感、手触り等を備え、しかも非常に強度等に優れ、かつひび割れ等の発生しにくい磨き漆喰風の壁材が得られる磨き漆喰風壁材組成物を提供できるようになった。
【００２８】
またこの発明によれば、コテ塗り作業を行なうだけで熟練を要することなく磨き漆喰を得ることができ、非常に作業性がよいので効率よく仕上げることができて品質の良い、また色合いも自在に変化させることが可能な磨き漆喰風壁材組成物が提供できるようになった。
【００２９】
なおこの発明の磨き漆喰風壁材組成物においては、全体の成分を水等で混練して所定の粘度にしたものを市場に供給することができる。また、主要成分を粉末状として供給し、現場において分散剤や水等を添加して混練し、その上でコテ塗り作業を行なってもよい。
【図面の簡単な説明】
【図１】この発明の磨き漆喰風壁材組成物を用いて壁面を構成した場合の１例を示す断面図である。
【符号の説明】
１ 基体
２ 下地層
３ 磨き漆喰風コテ塗り層
【図１】
0003694873.tif 000002